Brevet FR2634319A1 — publié le 19900119

2C3431c PROCEDE DE SOUDURE DES FILS DE CONNEXIONS EXTERIEURES SUR UN COMPOSANT ELECTRONIQUE. La présente Invention concerne un procédé de soudure des fils de sorties sur les composants en électronique. Elle comprend également un composant muni d'au moins une connexion extérieure par fil métallique soudé par le procédé de l'invention. De nombreux composants ont leurs connexions extérieures réalisées au moyen de fils métalliques, généralement en cuivre d'un diamètre de l'ordre de 0,6 à 0,8 mm. Ces fils servent dans un premier temps à manipuler le composant, puis dans un deuxième temps à le fixer sur un substrat ou circuit, fonctions secondaires par rapport à leur fonction principale qui !0 est l'accès électrique au composant. La fixation de ces fils doit donc être mécaniquement forte, de bonne ohmIcité, et simultanément commode pour le procédé d'assemblage et économique. Parmi les procédés connus, sont essentiellement utilisés, à l'échelle Industrielle: - la soudure au trempé, en bain mort ou la vague, - la soudure par refusion soit d'une crème A souder, soit d'un surplus d'étamage apporté sur les fils de connexions. La soudure au trempé ne donne pas d'excellents , rendements industriels, parce que le composant, soumis à la poussée d'Archimède lorsqu'il est trempé dans le bain de soudure fondue, se déplace par rapport à ses fils dé connexions. La soudure par crème à souder est côuteuse. Enfin, la soudure par refusion d'un surplus d'étamage sur les fils est imprécise: lorsque l'étamage des fils fond, le composant est mal tenu en place, puisqu'un film liquide sépare le composant du fil de connexion. L'invention permet de supprimer ces inconvénients et de faciliter la soudure des fils sur un composant, avec une 6 34319 soudure parfaitement localisée, à faible prix, et un composant bien positionné. Le procédé selon l'invention consiste à munir l'extrémité d'un fil de connexion à souder sur un composant d'une préforme de soudure, cette préforme n'entourant pas complètement le fil de sorte que celui-ci puisse être en contact direct avec le composant sur lequel il s'appuie. Le fil est préalablement déformé localement, pour supprimer son axe de symétrie et empêcher la rotation de la préforme de soudure autour du fil. La soudure sur le composant du fil ainsi garni se fait par refusion. De façon plus précise, l'invention concerne un procédé de soudure des fils de connexions extérieures sur un composant électronique muni de surfaces soudables, caractérisé par la suite des opérations suivantes a) au moins un fil de connexion est matricé à son extrémité à souder pour lui communiquer une dissymétrie de révolution, b) un ruban de soudure est serti sur l'extrémité déformée du fil, avec déformation dudit ruban de façon à en faire une préforme de soudure qui laisse apparente une partie de la 2G surface du fil c) le composant à souder est présenté contre le fil muni de sa préforme de soudure, la surface soudable du composant étant en face de la partie du fil qui n'est pas enrobée par la préforme de soudure - d) fluxage et soudure par refusion. L'invention sera mieux comprise par l'explication plus détaillée qui suit maintenant d'un exemple d'application, s'appuyant sur les figure jointes en annexe, toutes relatives à l'invention, qui représentent: - figure 1: vue de trois - quarts dans l'espace d'une bande de fils de connexions figure 2: vues détaillées, en coupe et en plan, d'un fil de connexion déformé, - figure 3: vues détaillées, en coupe et en plan, d'un fil de connexion muni d'une préforme de soudure, ú6343!9 - figures 4 à 6: vues schématisées, en coupe, de l'outil et du procédé d'enroulement d'une préforme de soudure sur un fil de connexion. De façon à être plus claire et précise, l'invention sera exposée en s'appuyant sur le cas d'un condensateur céramique de forme disque, ce qui ne limite pas la portée du procédé applicable A la soudure de tout fil de connexion extérieure sur un composant. Il est connu que les condensateurs disques céramiques sont fabriqués par des procédés industriels collectifs: la figure 1 représente un élément de bande de condensateurs, avec pour chaque paire de fils les différentes étapes du procédé de soudure. Une bande de carton 1, convenablement perforée, supporte une pluralité d'épingles de fil métallique, typiquement en cuivre d'un diamètre de l'ordre de 0,5 mm, rigide, de sorte que deux fils de connexions 2 et 3 se présentent, parallèles, sur un côté de la barrette. Ces fils sont très généralement de section ronde. r La première étape du procédé consiste à matricer ces fils, de façon à les déformer pour leur faire perdre leur symétrie de révolution, sur l'extrémité qui recevra une préforme de soudure. Ce matriçage empêche la préforme de tourner autour du fil, et lui impose une position déterminée. La figure 2 donne le détail agrandi de l'extrémité matricée du fil 2. Dans l'exemple représenté, le fil a été matricé au moyen de deux poinçons cylindriques qui ont laissé des empreintes 4 et 5, mais le fil pourrait également comporter un aplatissement local, en spatule, ou une série de morsures qui lui font perdre sa symétire de révolution. Cependant, on verra plus loin les raisons qui font que cette forme de matriçage est avantageuse. Le matriçage des fils de connexions 2 et 3 se fait selon une direction bien déterminée. Par exemple, pour un condensateur disque à deux connexions de sorties, un premier fil 2 est matricé par dessus le plan défini par la barrette 1 et la nappe de fils 2-3, et un second fil 3 est matricé par dessous ce même plan, de sorte que les deux matriçages, se font face, et participeront ultérieurement à une pince qui maintiendra en place le composant, pendant la refusion. Chacun des fils de connexions 2 et 3 est ensuite muni d'une préforme de soudure 6 et 7, qui enrobe partiellement le fil de cuivre, mais laisse dégagée une génératrice de ce fil. La forme de cette préforme de soudure est détaillée en figure 3. Le fil de cuivre 2 est serti dans une gaine de soudure 6, qui ne peut ni glisser le long du fil, ni tourner autour de lui, en raison des empreintes 4 et 5 de matriçage. Entre les empreintes demeure une partie 8 non déformée du fil 2. et la préforme pénètre, par déformation, dans les empreintes 4 et 5, et vient enserrer en 9 et 10 la partie non déformée 8 du fil, t5 sans toutefois déborder sur la surface extérieure 11 de ladite partie 8. La préforme de soudure 6 a une longueur plus grande que celle de la zone du fil 2 déformée par les empreintes 4 et 5, de sorte que, dans la partie du fil extérieure aux empreintes, la préforme 6 a une section en oméga, avec deux ailettes 12 et 13 qui sont dans le 1llan d'une génératrice 14 du fil 2 cette génératrice 14 est elle-même confondue avec le plan extérieur 11 de la partie non déformée 8 du fil 2. On voit donc que la préforme de soudure 6 laisse apparente une partie de la surface du fil 2: c'est par cette partie que le fil s'appuie sur le composant et le maintient. Au cours de la refusion de la soudure, le composant sera toujours en contact avec le fil de connexion, et il n'y aura pas de film liquide de soudure entre le composant et le fil, comme c'est le cas avec les connexions préétamées. Il a été dit que les matriçages sur les fils 2 et 3 se font dans deux directions opposées: par conséquent, la préforme 6 sur le fil 2 et la préforme 7 sur le fil 3 laissent apparentes deux parties opposées des fils 2 et 3, qui enserreront le disque du condensateur par ses deux faces principales. La pose d'une préforme de soudure 6 sur un fil matricé 2 se fait très simplement, et est expliquée par les figures 4 à 6. Un morceau 15 de ruban de soudure est pose sur une matrice 16 en matériau déformable et élastique, tel qu'un bloc de polyuréthane par exemple, maintenu dans une machoire 17. L'extrémité matricée du fil 2 est posée sur ce morceau de ruban , bien symétrique par rapport à son axe longitudinal. Un 1C poinçon métallique 18, de préférence guidé par la machoire 17, enfonce le fil 2 dans la matrice 16, laquelle impose au ruban 15 de fluer autour du fil: lorsque le poinçon 18 est relevé, le fil 2 est garni d'une préforme de soudure 6, qui épouse en 9 et 10 les empreintes 4 et 5 du fil, et qui forme en 12 et 13 deux ailes qui, par l'action du poinçon 18 sont dans le plan de la surface 14 du fil non matricé. Cette opération, très simple, nécessite seulement que le morceau de ruban 15 ait une épaisseur, de l'ordre de 0,2 mm, faible par rapport à sa largeur, ce qui permet sa déformation 2r montrée en figures 5 et 6. La largeur du ruban 15 est de l'ordre de la circonférence du fil 2. Plus le diamètre du fil est petit plus on choisit une épaisseur faible du ruban de soudure. La suite des opérations reprend des techniques connues. En figure 1, un composant 19, tel qu'un disque de condensateur céramique muni sur chaque face d'une métallisation soudable 20, est introduit entre les deux extrémités, préalablement pliées, des fils 2 et 3, munis de leurs préformes de soudure 6 et 7. Le composant y est représenté en pointillés pour laisser voir les fils de connexions. L'ensemble est enduit de flux, par exemple par trempage dans un bain moussant de flux, puis soudé par refusion par passage dans un four continu, de préférence vertical pour assurer la régularité des soudures sur les deux faces. La forme des empreintes 4 et 5 et celle des ailettes 12 et 13 de la préforme 6 font que, pendant la soudure, le composant est, à tout moment, bien tenu par les surfaces 11 et 14 de chacun des deux fils. Le procédé de soudure selon l'invention jouit de plusieurs avantages: - le dépôt de la soudure est parfaitement localisé. - la quantité de soudure est bien maitrisée. - le fluxage est séparé de l'opération de soudure, par conséquent on peut jouer indépendamment sur la nature du flux I0 et celui de la soudure. - le côut de revient de la soudure est minimum. - pendant la phase de fusion de la soudure, le disque ne subit pas de contraintes mécaniques extérieures. Son centrage entre les fils reste correct. - le procédé se prête à l'automatisation. 2 6 3 4 3 19 REVENDICATIONS 1- Procédé de soudure des fils de connexions extérieures sur un composant électronique (19) muni de surfaces soudables (20), caractérisé par la suite des opérations suivantes: a) au moins un fil de connexion (2) est matricé à son extrémité à souder pour lui communiquer une dissymétrie de révolution, b) un ruban de soudure (15) est serti sur l'extrémité déformée du fil (2), avec déformation dudit ruban (15) de façon à en faire une préforme de soudure (6) qui laisse apparente une partie (11,14) de la surface du fil (2), c) le composant à souder (19) est présenté contre le fil (2) muni de sa préforme de soudure (6), la surface soudable (20) du composant (19) étant en face de la partie (11,14) du fil (2) qui n'est pas enrobée par la préforme de soudure (6), d) fluxage et soudure par refusion. 2 - Procédé de soudure selon la revendication 1 caractérisé en ce que le matriçage de l'extrémité à souder d'au moins un fil de connexion (2) permet de positionner la préforme de soudure (6) avec précision, sans rotation autour du fil, et de préserver une surface (11,14) d'appui direct du fil (2) sur le composant (19) à souder. 3 - Procédé de soudure selon la revendication 1, caractérisé en ce que le sertissage d'une préforme de soudure (6) sur un fil de connexion (2) comprend les opérations suivantes: a) sur une matrice (16) en matériau déformable et élastique, dépose d'un morceau de ruban (15) de soudure, de largeur sensiblement égale à la circonférence du fil (2), et d'épaisseur faible devant la largeur, b) dépose de l'extrémité matricée du fil de connexion (2) sur le ú634317 2 6 34 31 9 ruban de soudure (15), selon son axe de symétrie, c) déformation du ruban (15) au moyen d'un poinçon (18) qui, appuyant sur le fil (2), imprime le ruban (15) dans la matrice déformable (16), laquelle fait fluer le ruban (15) contre les empreintes (4,5) du fil (2) et forme une préforme de soudure (6), la surface (11,14) du fil (2) en contact avec le poinçon (18) restant dégagée de métal de soudure.